중량 평균 분자량 50 , 000 인 수용성 페녹 시 수지 ( 고형분 30 %) 320 중량 부 , 탄소 나노 튜브 ( 고형분 함량 의 13 %) 를 수분 산 우레탄 수지 에 분산 한 탄소 나노 튜브 페이스트 ( 고형분 30 %) 20 중량 부 , 입자 크기 20 ~ 30 ㎚ 의 실리 카졸 ( 고형분 30 %) 124 중량 부 , 2 - 글리 실 옥시 프로필 트리 메 톡 시 실란 ( 고형분 72 %) 30 중량 부 , 헥사 암모늄 헵타 몰 리브 데이트 테트라 하이드 레이트 의 인산 수용액 ( 고형분 63 %) 12 중량 부 및 카르 보디 이미드 ( 고형분 40 %) 25 중량 부를 에탄올 과 물 을 용매 로 하 여 전체 고형분 20 중량 % 의 금속 표면 처리 코팅 액 을 제조 하 였 다 . 제조 된 금속 표면 처리 코팅 액 을 강판 에 도포 한 후 , PMT 120 ℃ 조건 에서 건조 하 여 , 부착 량 이 1000 ㎎/㎡ 인 아연 도금 강판 을 제작 하 였 다 .